Профилированная мембрана

Полезная модель относится к области строительства и может быть применена в качестве внешней защиты и гидроизоляции фундамента зданий и сооружений, вентиляции стен подземных и заглубленных частей зданий и сооружений, а также в качестве замены бетонной подготовки.
Структурные сооружения, которые имеют фундаментные стены и полы из бетона, бетонных блоков, пеноизоляции и бетонных композитных блоков, дерева или других материалов, со временем подвергаются воздействию влаги, либо влаги, поступающей с внешней стороны фундаментов, либо, альтернативно, влаги, которая входит в фундамент изнутри здания. Предпочтительно, чтобы на внешних сторонах стены были водонепроницаемые протекторы, чтобы предотвратить проникновение воды в стены через трещины, которые происходят со временем.
Известна пластмассовая пленка для защиты от влажности, которая имеет множество полых выступов. Каждый выступ имеет форму усеченного конуса с углублением в боковой стенке (патент DE 4005176). В известном материале крепление двух полотен происходит путем накладывания полотен «выступ к выступу» методом защелкивания. Однако известный способ крепления не образует достаточный механический захват. Такая проблема является причиной разрывов и нарушения гидроизоляции. Кроме этого, процесс изготовления профилированной мембраны с подобными выступами является долгим и дорогим.
Известен также формованный материал из термопластичного синтетичного вещества и метод его крепления, описанный в WO 9533138. Известный материал в форме полотна, изготовленный из термопластичного синтетического вещества, имеет выступы, сформированные на одной стороне полотна из плоской основной области. Эти выступы вдоль одной краевой области могут накладываться в те, что расположены вдоль краевой области другого полотна. Для соединения выступы вдоль краевой области одного полотна вставляются в выступы вдоль краевой области другого полотна и при помощи внешней силы, например, удара, создают пластическую фиксирующую деформацию зацепляющихся выступов. При монтаже известного материала, в процессе крепления двух полотен, происходит только механическое соединение, при котором остаются зазоры на ровных участках материала, что способствует проникновению влаги в основание фундамента, стен, полов.
Наиболее близкой по технической сущности к предлагаемой полезной модели является известная профилированная мембрана, представляющая собой гибкое водонепроницаемое полотно, на одной из поверхностей которого размещено множество выступов, на одном крае упомянутого полотна, параллельном направлению протяжки при изготовлении полотна, выполнена первая свободная от упомянутых выступов полоса заданной ширины (RU 2612184 С1).
Вторая свободная от упомянутых выступов полоса заданной ширины расположена на противоположном крае полотна. На указанной второй полосе, свободной от упомянутых выступов, по краю полотна выполнены соединительные профили или соединительные отверстия, а также полоса термоплавкового клея, закрытая съемной защитной лентой.
В известной профилированной мембране не удается достичь достаточной равномерности распределения выступов полотна, т.к. в соединенных полотнах упомянутые выступы отсутствуют не только в области нахлестов на клеевые полосы, но и в области, где по одному из вариантов выполнения изобретения имеются большие соединительные выступы, а по другому - соединительные отверстия. Эти области способствуют дополнительным нарушениям равномерного распределения давления грунта и образованию локальных нагрузок.
Предлагаемая полезная модель решает задачу обеспечения гидроизоляции фундамента, стен, полов из бетона или материалов, которые со временем подвергаются воздействию влаги.
Технический результат, достигаемый при осуществлении предлагаемой полезной модели, состоит в повышении равномерности распределения давления грунта, т.е. в снижении образования локальных нагрузок.
Указанный технический результат достигается тем, что профилированная мембрана, представляющая собой гибкое водонепроницаемое полотно, на одной из поверхностей которого размещено множество выступов, на одном крае упомянутого полотна, параллельном направлению протяжки при изготовлении полотна, выполнена первая свободная от упомянутых выступов полоса заданной ширины, а вторая свободная от упомянутых выступов полоса заданной ширины, покрытая термоплавким клеем и закрытая съемной защитной лентой, выполнена на заданном расстоянии от противоположного края упомянутого полотна.
Особенность данной профилированной мембраны состоит в том, что гибкое водонепроницаемое полотно изготовлено из полимерного материала, например, из полипропилена или полиэтилена.
Другая особенность данной профилированной мембраны состоит в том, что съемная защитная лента может быть изготовлена из антиадгезионного материала, например, из силиконизированной бумаги, полиэтилентерефталатной пленки или фольги.
Следующей особенность профилированной мембраны состоит в том, что к обратной поверхности профилированной мембраны может быть прикреплен геотекстиль.
На фиг. 1 изображен отрезок профилированной мембраны.
На фиг. 2 изображен момент стыковки двух кусков профилированной мембраны.
Профилированная мембрана (фиг. 1) представляет собой гибкое водонепроницаемое полотно 1, на поверхности которого размещено множество выступов 2. На одном крае полотна 1, параллельном направлению протяжки при изготовлении полотна, выполнена свободная от упомянутых выступов полоса 3 заданной ширины. На заданном расстоянии от противоположного края полотна 1 выполнена вторая свободная от выступов полоса 4 заданной ширины и покрытая термоплавким клеем 5. Нанесенный термоплавкий клей 5 закрыт съемной защитной лентой 6.
Наиболее подходящим сырьем для изготовления профилированной мембраны являются полимеры, которые могут выбраны из группы, включающей полиэтилены разной плотности и полипропилены, которые характеризуется высокой прочностью, водонепроницаемостью и стойкостью к воздействию различных веществ.
Благодаря поверхности с равномерно распределенным множеством упорядоченных выступов 2, профилированная мембрана эффективно распределяет давление грунта по всей площади основания или фундамента зданий и сооружений, что исключает образование локальных нагрузок и, кроме того, обеспечивает вентиляцию защищаемых поверхностей и отводит от них влагу.
Пространство между выступами обеспечивает надежную защиту от влажности для конструкций в грунте, обеспечивая в то же время эффективную дренажную систему.
Очень важно, чтобы между смежными полосами профилированной мембраны было перекрытие, которое бы обеспечивало непрерывность покрытия. Специальное выполнение соединения при модульном покрытии обеспечивает герметичность, непрерывность, быстроту и точность укладки.
Наложение возможно благодаря конфигурации множества выступов 2 и свободных от этих выступов полос 3 и 4, которые согласуются, перекрывая одна другую (выступ вставляется в соответствующее углубление, образованное на обратной стороне смежного листа, которое перекрывается). Для обеспечения герметичности непрерывного покрытия, одна из свободных от выступов полос покрыта термоплавким клеем 5. Термоплавкий клей 5 обеспечивает уплотнение нахлестов, мест примыканий и механического крепления.
В качестве съемной защитной ленты 6 предпочтительно использовать антиадгезионные материалы, которые могут быть выбраны из группы, включающей силиконизированную бумагу, полимерную пленку и фольгу.
В некоторых случаях, например, для более эффективного дренажа или для увеличения разделительной функции, на поверхности профилированной мембраны наносится слой проницаемой ткани (например, геотекстиль). Геотекстиль фильтрует воду, надежно предотвращая засорение водоприемных устройств.
Профилированную мембрану изготавливают следующим образом.
Компоненты сырья загружаются в смеситель, который автоматически выводит сырье непосредственно в бункер, через который он поступает в экструдер. Он, как правило, представляет собой нагретый цилиндр, внутри которого имеется червячный винт, который транспортирует расплавленный материал в основную секцию. Плавление расплавленного материала происходит внутри экструдера. Поток расплавленного материала затем распределяется по ширине головки и поступает в формирующие валы, которые отстоят друг от друга регулируемым образом в соответствии с желаемым продуктом. Так расплавленный пластиковый материал отливают и наносят на поверхность вылов с выступами таким образом, чтобы он принимал такую же форму выступов, а также воспроизводил гладкую поверхность между выступами. Форма, высота и шаг выступов 2, которые характеризуют готовый продукт, могут быть изменены путем замены упомянутых валов, структурированных желаемым образом.
Затем сформированная профилированная мембрана проходит блок валов для остывания, чтобы затем транспортироваться в зону резки, прокатки и упаковки.
Если предусмотрено дополнительное покрытие или слой, то необходимый материал (например, геотекстиль) может быть присоединен во время процесса изготовления профилированной мембраны, используя остаточную теплоту изготавливаемого материала, а также может быть предусмотрено холодное склеивание нетканого материала с помощью клея.
Ширина рулонов предлагаемой профилированной мембраны варьируется от 1000 мм до 2100 мм. Ширина клеевой полосы от 20 до 40 мм, ширина защитной ленты 50 мм. Вдоль одного края профилированной мембраны выполнена первая свободная от выступов 2 полоса 3 шириной 40-70 мм. На расстоянии 70-100 мм от противоположного края профилированной мембраны выполнена вторая свободная от выступов 2 полоса 4 шириной 40-70 мм.
Применение предлагаемой профилированной мембраны осуществляется следующим образом:
Части полотна соединяются друг с другом простым наложением их смежных краев (фиг. 2). Такая форма крепления обеспечивает быстрый и легкий монтаж.
При монтаже профилированная мембрана раскатывается сверху вниз, выступами к изолируемой поверхности, и по верху полотна крепится крепежными элементами. После фиксации профилированная мембрана срезается по низу и с полотна удаляется защитная лента 6. Последующие соседние ряды профилированной мембраны крепятся друг к другу внахлест, при помощи соединения, которое обеспечивается конфигурацией выступов 2 и свободных от выступов полос 3 и 4. Вдоль края профилированной мембраны, на которую нанесен термоплавкий клей 5, накладывается и разматывается следующий ряд профилированной мембраны, на смежном крае которой находится свободная от выступов полоса 3, при этом соответствующие свободные от выступов полосы 3 и 4 накладываются друг на друга. Проделанная операция повторяется до полного покрытия изолируемой поверхности.
Благодаря новой системе крепления на стыках образуется водонепроницаемое герметичное покрытие, которое обеспечивает гидроизоляцию фундамента, стен, полов из бетона или материалов.